(57)【特許請求の範囲】
【請求項１】
インキ等の印字が付されるダイカスト品に有機含浸剤を含浸させる方法であって、前記ダイカスト品の印字の上に印字保護剤を塗布して含浸処理することを特徴とする有機含浸処理方法。
【請求項２】
請求項１に記載の有機含浸処理方法において、前記印字保護剤は、ワセリン系またはシリコーン系の材料であることを特徴とする有機含浸処理方法。
【発明の詳細な説明】
【０００１】
【発明の属する技術分野】
本発明は、例えばアルミダイカスト品の圧洩れ品等を修正するための有機含浸処理方法に関する。
【０００２】
【従来の技術】
従来、例えばアルミダイカスト品を製造した後、圧洩れ検査等で圧洩れが発見された圧洩れ品に対しては有機または無機の含浸剤を含浸させて修理するような方法が行われることがある。
ここで、無機含浸剤としては、例えば珪酸ソーダ等を主成分とする無機含浸剤等が知られており、有機含浸剤としては、例えばメタアクリル酸エステル等を主成分とする有機含浸剤等が知られている。そして無機含浸剤処理は、有機含浸剤処理に較べて含浸時間が長いため、最近では、有機含浸剤による含浸方法が一般的になっている。
【０００３】
【発明が解決しようとする課題】
ところが、ダイカスト品の表面には、有機溶剤等を媒質とするインキ等によって製造Ｎｏ等が印字されている場合があり、このような場合は有機含浸処理の際に印字が消えてしまうという問題がある。
【０００４】
そこで本発明は、有機溶剤等を媒質とするインキ等で印字されているダイカスト品を有機含浸処理しても、印字が消えないようにすることを目的とする。
【０００５】
【課題を解決するための手段】
上記目的を達成するため本発明は、請求項１において、インキ等の印字が付されるダイカスト品に有機含浸剤を含浸させる方法において、ダイカスト品の印字の上に印字保護剤を塗布して含浸処理するようにした。
【０００６】
このように印字の上に印字保護剤を塗布し、有機含浸剤が直接印字に接触するのを防止して印字消えを防止する。
ここで印字保護剤としては、例えば印字の上に保護膜が形成され、且つこの保護膜が含浸処理の有機含浸剤に溶けることなく、また含浸剤を硬化させるための湯洗処理の湯等にも溶け出さないような材料が好ましい。
【０００７】
また請求項２では、印字保護剤を、ワセリン系またはシリコーン系の材料とした。
このようなワセリン系、シリコーン系は、有機含浸剤にも湯等にも侵されにくく、また塗布作業等が簡単である。
【０００８】
【発明の実施の形態】
本発明の実施の形態について添付した図面に基づき説明する。
ここで図１はダイカスト品の鋳造から組立までの工程図、図２は一般的な有機含浸工程の説明図である。
【０００９】
自動車の構成部品等を例えばアルミダイカスト品として製造するような場合、図１に示すように、鋳造したダイカスト品に対して製造Ｎｏ等が印字され、機械加工工程に投入される。
この印字は、例えば溶剤としてシンナまたはＴＨ−ＴＹＰＥＡのような有機溶剤を媒質とするＪＰ−Ｋ２３、ＪＰ−Ｋ２７（大日本インキ化学）等のインキが、インキジェッタで印刷されたり、または油性ＳＴＧ−３、ＳＴＭ−３等のスタンプインキがハンドスタンプ等によって押印される。
【００１０】
因みに、ＪＰ−Ｋ２７のインキの溶剤の成分は、メチルエチルケトン５５〜６５％、メタノール１０〜２０％の第二有機溶剤含有物である。
【００１１】
機械加工区では、圧洩れ検査が行われ、この圧洩れ検査で圧洩れが発見されたダイカスト品は、有機含浸工程に送られ、鋳巣等に有機含浸剤が含浸させられて修理される。
【００１２】
ここで、圧洩れダイカスト品に対する含浸処理には、例えばメタアクリル酸エステルを主成分とする有機含浸剤を使用する有機含浸処理と、珪酸ソーダを主成分とする無機含浸剤を使用する無機含浸処理とがあり、現在では、有機含浸処理が主流となっているが、その理由等について説明する。
【００１３】
まず有機含浸剤と無機含浸剤の物性の比較について表１に示し、また有機含浸剤と無機含浸剤の含浸工程の比較について表２に示し、有機含浸剤と無機含浸剤の含浸効果の比較を表３に示す。
【００１４】
【表１】
0003922779.tif 000002
【００１５】
【表２】
0003922779.tif 000003
【００１６】
【表３】
0003922779.tif 000004
【００１７】
この結果、含浸性等の点からは、表２の備考Ｃに示すように、同じダイカスト品に含浸処理を施す場合、有機含浸剤の真空度が０〜５mmHgと、無機含浸剤の２０mmHgよりも低く、有機含浸剤の方が浸透性を高めることが出来るとともに、表１の備考Ａに示すように、有機含浸剤の粘度７cpsは無機含浸剤の粘度４０cpsに較べて格段に低くて浸透性が高く、更に浸透した含浸剤が固化する割合は、表１の備考Ｂに示すように、無機含浸剤の４５％に較べて有機含浸剤は１００％と全量が硬化するため、表３の備考Ｆにも示すように、有機含浸剤の方が優れた含浸効果を発揮する。
【００１８】
また、含浸作業の点からは、表２の備考Ｅに示すように、含浸タクトについては、有機含浸剤で１７分、無機含浸剤で６０分と約１／３の時間で済み、また硬化時間についても、表２の備考Ｄに示すように、無機含浸剤の６０分に較べて有機含浸剤では１０分であり、いずれも有機含浸剤が優れている。
【００１９】
次に、有機含浸剤と無機含浸剤のその他の条件等の比較について表４に示す。この結果、表４の備考Ｇに示すように、無機含浸剤はＰＨが約１１〜１２と強アルカリであるため、アルミダイカスト品に接触した時に腐食が発生することがあるのに対して、有機含浸剤は腐食の虞れはなく、また無機含浸剤の場合は、ピンホールに含浸した含浸剤がアルミと反応してＨ2ガスが発生し、表４の備考Ｈに示すように、含浸剤を吹出させるような吹出し現象が起こり得るが、有機含浸剤にはこのような不具合はない。しかも有機含浸剤は粘性が低いため、表４の備考Ｉに示すように、洗浄性が優れている。
【００２０】
【表４】
0003922779.tif 000005
【００２１】
有機含浸剤が使用される主な理由等は以上の通りである。
【００２２】
次に、このような有機含浸処理の一般的工程について図２をも参照しつつ説明する。
機械加工区から返品された圧洩れダイカスト品を処理前スキットから含浸バケットに積み替え、含浸バケットを含浸タンクに入れて０〜５mmHgに真空引きするとともに、含浸タンク内に有機含浸剤を入れて４〜６kg/cm2程度に加圧し含浸処理する。
【００２３】
含浸処理が終えると、液切機で表面等に付着する含浸剤を除去し、水洗い機で水洗処理を行った後、湯浸硬化槽の約９０℃の温水に浸漬して含浸剤を硬化させる。そして湯浸硬化が終えると、水切機で温水を除去し、含浸バケットの修理ダイカスト品を、払出しスキットに積み替える。
【００２４】
有機含浸処理の一般的方法は以上の通りであるが、ダイカスト品にインキ等で印字が施されている場合には、有機含浸剤によって印字が消えるため、本発明では、最初の処理前スキットから圧洩れダイカスト品を含浸バケットに積み替える時に、印字の上に印字保護剤を塗布して消えるのを防止するようにしている。
【００２５】
ここで、印字保護剤は、印字の上に保護膜を形成することで、印字と有機含浸剤が直接接触するのを防止するようにしており、本実施形態では、ワセリン系、シリコーン系の材料を使用している。
ここで、表５は、印字保護剤の材料として各種材料を塗布して含浸、湯洗処理して印字保護機能をテストした結果であり、このテスト結果について説明する。
【００２６】
【表５】
0003922779.tif 000006
【００２７】
シリコーンシーラントの場合は、含浸時、湯洗時共に溶け出すことはなかったが、塗布時にヘラで延ばす必要があり、作業性が良くなかった。ロウも含浸時、湯洗時共に溶け出すことはなかったが、塗りムラが出来、塗れない箇所の印字が消えた。またワックスは湯で溶け出した。マニキュアは、塗布後印字が消えた。
【００２８】
またワセリンは含浸時、湯洗時共に溶け出すことはなく、またハケ等で簡単に塗布出来るため作業性が良かった。レインＸ、シャーシ塗布剤、さび防止剤は共に印字が消えて好ましくなく、防錆保護剤、剥離性表面保護剤は、インキの種類等によって効果が現れない場合があり、また塗布面で被膜が固まった。スプレーグリースは塗布後印字が消えた。シリコーングリス（チューブ入り）は含浸時、湯洗時共に溶け出すことはなく、ハケ等で簡単に塗れるが単価が高かった。
【００２９】
またリップノリは効果がなく、修正液（ミスノン）は白色が残った。メンタムはワセリンと同様に効果があるが、やや硬く塗りにくかった。ガムテープは、鋳肌がざらついている場合は剥がれやすくて効果がなく、接着剤（アロンアルファ）は印字がにじむ場合があり、エアブロー等で乾かす必要があった。また水ガラス（ケイ酸ナトリウム）は硬化時間が長く、波状に固まって塗りにくかった。
【００３０】
以上のテスト結果から、含浸、湯洗後の印字状態の保持はワセリン系、シリコーン系が良かったが、作業性及びコストの面からは、特にワセリンが一番効果的であった。
【００３１】
そして有機含浸処理が終えると再度機械加工区に戻され、機械加工が施された後、組立区に搬入される。以降、製造Ｎｏ等の印字が保護されているため、その後の管理等を適切に行うことが出来る。
【００３２】
尚、本発明は以上のような実施形態に限定されるものではない。本発明の特許請求の範囲に記載した事項と実質的に同一の構成を有し、同一の作用効果を奏するものは、本発明の技術的範囲に属する。
【００３３】
【発明の効果】
以上のように本発明は、請求項１のように、インキ等の印字が付されるダイカスト品に有機含浸剤を含浸させる際、ダイカスト品の印字の上に印字保護剤を塗布して含浸処理するようにしたため、有機含浸剤が直接印字に接触することなく印字消えが防止される。
また請求項２のように、印字保護剤を、ワセリン系またはシリコーン系の材料にすれば、有機含浸剤にも湯等にも侵されにくく、また塗布作業等も簡単である。
【図面の簡単な説明】
【図１】ダイカスト品の鋳造から組立までの工程図
【図２】一般的な有機含浸工程の説明図
【図１】
0003922779.tif 000007
【図２】
0003922779.tif 000008